СОДЕРЖАЩАЯ НЕРАДИАЦИОННО-ОТВЕРЖДАЕМЫЙ КОМПОНЕНТ КОМПОЗИЦИЯ ДЛЯ ПЕРВИЧНОГО ПОКРЫТИЯ ОПТИЧЕСКОГО ВОЛОКНА

1. Радиационно-отверждаемая композиция, содержащая:
отверждаемый сшивающий агент, по существу, свободный от уретановых и мочевинных функциональных групп;
отверждаемый разбавитель; и
нерадиационно-отверждаемый компонент, содержащий (тио)уретановые и/или мочевинные группы.
2. Радиационно-отверждаемая композиция по п. 1, где отверждаемый сшивающий агент содержит группы α,β-ненасыщенного сложного эфира, амида, имида или винилового простого эфира.
3. Радиационно-отверждаемая композиция по п. 2, где отверждаемый сшивающий агент содержит полиолакрилат, полиолметакрилат, полиолмалеат, полиолфумарат, полиолакриламид, полиолмалеимид или виниловый простой эфир полиола, содержащий более одной акрилатной, метакрилатной, малеатной, фумаратной, акриламидной, малеимидной или простой винилэфирной группы.
4. Радиационно-отверждаемая композиция по п. 3, где полиольная группа представляет собой простой полиэфирполиол, сложный полиэфирполиол, поликарбонат-полиол, или углеводородный полиол.
5. Радиационно-отверждаемая композиция по п. 1, где отверждаемый сшивающий агент имеет молекулярную массу от приблизительно 250 Да до приблизительно 15000 Да.
6. Радиационно-отверждаемая композиция по п. 1, где отверждаемый сшивающий агент присутствует в количестве от приблизительно 4% до приблизительно 60% по массе.
7. Радиационно-отверждаемая композиция по п. 1, где отверждаемый разбавитель содержит, по меньшей мере, одну акрилатную, метакрилатную, малеатную, фумаратную, малеимидную, простую винилэфирную, капролактам-(мет)акрилатную, капролактон-(мет)акрилатную или акриламидную группу.
8. Радиационно-отверждаемая композиция по п. 1, где отверждаемый разбавитель присутствует в количестве от приблизительно 10% до приблизительно 60% по массе.
9. Радиационно-отверждаемая композиция по п. 1, где нерадиационно-отверждаемый компонент присутствует в количестве приблизительно 10% приблизительно 35% по массе.
10. Радиационно-отверждаемая композиция по п. 1, где нерадиационно-отверждаемый компонент является разветвленным.
11. Радиационно-отверждаемая композиция по п. 1, содержащая:
приблизительно 4% приблизительно 60 % по массе отверждаемого сшивающего агента;
приблизительно 10% приблизительно 60 % по массе отверждаемого разбавителя; и
приблизительно 10% приблизительно 35 % по массе нерадиационно-отверждаемого компонента.
12. Радиационно-отверждаемая композиция по п. 1, где нерадиационно-отверждаемый компонент содержит основной фрагмент, ковалентно связанный с двумя или более блок-фрагментами, которые содержат (тио)уретановые и/или мочевинные группы, и оканчиваются нерадиационно-отверждаемым блокирующим агентом, где каждый из блок-фрагментов содержит один или более гибких блоков и необязательно один или более жестких блоков, где среднее соотношение масс гибких блоков и жестких блоков составляет, по меньшей мере, 3:1.
13. Радиационно-отверждаемая композиция по п. 1, где нерадиационно-отверждаемый компонент содержит структуру в соответствии с формулами (Ia) или (Ib)
,
1
где R представляет собой многофункциональный основной фрагмент, где число функциональных групп основного фрагмента определяется
посредством р, где р имеет значение 2 или более;
каждый Х независимо представляет собой S или О;
1
Z означает -О-, -S-, -N(H)-, или -N(алкил)-;
1
2
каждый из Q и Q независимо представляет собой -О-, -S-, -N(H)- или -N(алкил)-;
2
4
каждый из R и R представляет собой основной фрагмент ди(тио)изоцианатного реагента;
3
R представляет собой основной фрагмент полиольного или аминблокированного полиольного реагента;
5
R представляет собой углеводород или кислородсодержащий углеводород, имеющий среднюю молекулярную массу от приблизительно 28 до приблизительно 400;
6
R представлен структурой в соответствии с формулой (II) или (III)
,
2
7
8
9
где Х соответствует вышеприведенному определению, Z означает -О-, -S-, -N(H)-, или -N(алкил)-, R представляет собой основной фрагмент ди(тио)изоцианатного реагента, R представляет собой нерадиационно-отверждаемый блокирующий агент, и R представляет собой основной фрагмент изоцианатного или тиоизоцианатного реагента;
l имеет значение 1-6;
m имеет значение, которое больше или равно 0; и
n имеет значение, которое больше или равно 1.
1
14. Радиационно-отверждаемая композиция по п. 13, где R выбран из группы, состоящей из глицерина, где р=3; триметилол-пропана, где р=3; пентаэритрита, где р=4; дитриметилол-пропана, где р=4; этилендиамин-тетраола, где р=4; ксилита, где р=5; дипентаэритрита, где р=6; сахарозы, где р=8; их алкоксилированных производных; и их комбинаций.
15. Нерадиационно-отверждаемое соединение, включающее:
основной фрагмент, ковалентно связанный с двумя или более блок-фрагментами, которые содержат (тио)уретановые и/или мочевинные группы, и оканчиваются нерадиационно-отверждаемым блокирующим агентом;
где каждый из блок-фрагментов содержит один или более гибких блоков и необязательно один или более жестких блоков, которые ковалентно связаны вместе,
где один или более гибких блоков содержат продукт реакции ди(тио)изоцианата с полиолом или аминблокированным полиолом, имеющим среднюю молекулярную массу более приблизительно 400;
где один или более жестких блоков, если присутствуют, содержат продукт реакции ди(тио)изоцианата и диола или диамина, включающего углеводород или кислородсодержащий углеводород, имеющий среднюю молекулярную массу от приблизительно 28 до приблизительно 400; и,
где среднее соотношение масс гибких блоков и жестких блоков, если таковые присутствуют, составляет, по меньшей мере, 3:1.